(57)【特許請求の範囲】
【請求項１】
シングルサイト触媒を用いて重合されたメルトフローレートが０．３〜５．０で密度が０．８５０〜０．９１０ｇ／ｃｃであるエチレン／α−オレフィン共重合体に白色顔料を５〜５０重量％配合してなる白色層と、シングルサイト触媒を用いて重合されたメルトフローレートが０．３〜５．０で密度が０．８５０〜０．９１０ｇ／ｃｃであるエチレン／α−オレフィン共重合体に黒色顔料を１〜２０重量％配合してなる黒色層と、シングルサイト触媒を用いて重合されたメルトフローレートが０．３〜５．０で密度が０．８５０〜０．９１０ｇ／ｃｃであるエチレン／α−オレフィン共重合体に白色顔料や黒色顔料の配合量を調整して白〜薄墨色に形成された白〜薄墨色層とが、白色層・黒色層・白〜薄墨色層の順で積層されてなることを特徴とする農業用被覆フィルム。
【請求項２】
白色層は反射率７０％以上の高反射層であり、白〜薄墨色層は反射率３０％以上であることを特徴とする請求項１記載の農業用被覆フィルム。
【請求項３】
白色層及び白〜薄墨色層に、ソフト化剤を１〜４０重量％含有することを特徴とする請求項１又は２記載の農業用被覆フィルム。
【請求項４】
シングルサイト触媒を用いて重合されたメルトフローレートが０．３〜５．０で密度が０．８５０〜０．９１０ｇ／ｃｃであるエチレン／α−オレフィン共重合体に白色顔料を５〜５０重量％配合してなる白色層と、シングルサイト触媒を用いて重合されたメルトフローレートが０．３〜５．０で密度が０．８５０〜０．９１０ｇ／ｃｃであるエチレン／α−オレフィン共重合体に黒色顔料を１〜２０重量％配合してなる黒色層と、シングルサイト触媒を用いて重合されたメルトフローレートが０．３〜５．０で密度が０．８５０〜０．９１０ｇ／ｃｃであるエチレン／α−オレフィン共重合体に白色顔料を０〜５０％、銀色顔料を０．５〜１０％配合してなる白〜銀色層とが、白色層・黒色層・白〜銀色層の順で積層されてなることを特徴とする農業用被覆フィルム。
【請求項５】
白色層は反射率７０％以上の高反射層であり、白〜銀色層は反射率３０％以上であることを特徴とする請求項４記載の農業用被覆フィルム。
【請求項６】
白色層及び白〜銀色層に、ソフト化剤を１〜４０重量％含有することを特徴とする請求項４又は５記載の農業用被覆フィルム。
【発明の詳細な説明】
【０００１】
【発明の属する技術分野】
本発明は、農業用被覆フィルムに関し、詳しくは高温時に問題となっていたフイルム同士の融着・巻だし性等を改良する農業用被覆フィルムに関する。
【０００２】
【従来の技術】
経済成長の急速な発展から農業人口の他産業への流出や農業従事者の高齢化に伴い、栽培管理の省力化・自動化が可能な栽培が注目されるようになり、例えば、労力の大きかった灌水にも自動灌水システムが導入されつつある現状にある。
【０００３】
そして、給水ベッドに園芸鉢等を載置し、該給水ベッドへ給水して栽培を行う底面給水システムも、その大規模生産、省力化生産における実用性が認識されると共に、作物の上方から散水することによって培土が次第に固くなる不都合がなく、散水により培土が作物の葉面に飛び散って汚れて商品価値を下げるといった種々の問題を回避できる等の利点があり、それによって生産される栽培植物の品質が市場でも認められるようになり、近年急速に普及してきている。
【０００４】
かかる底面給水システムは、例えば図２及び図３に示すように、トレー形状の給水ベッド１上に園芸鉢２を載置し、該園芸鉢２の底面を水没させる水位まで給水して栽培を行うものである。給水ベッド１の上面には、給水終了後の停滞水を円滑に排水させて、園芸鉢２の底面を空気中に晒して乾燥させ、根部の停滞水による根腐れ等の病害の発生を防止するようにするために、排水溝３が形成されている。
【０００５】
給水ベッド１は軽量、安価に製作するために、一般に合成樹脂、特に発泡合成樹脂によりブロック状に形成され、栽培する園芸鉢２の個数等に応じて複数の給水ベッド１のブロックを適宜接合して所望の広さに構成しているが、このように複数のブロックが接合された給水ベッド１には、接合部分等の止水性能を確保するため、合成樹脂製のフィルム４を敷設して給水ベッド１の表面を被覆するようにしている。
【０００６】
このような被覆用フィルムには、園芸鉢の底面等による擦れに対抗し得る強靭性、太陽光の紫外線を浴びても強度が低下しない耐候性や太陽光を反射して給水ベッドの温度上昇を防ぐこと等の諸性能が要求される。
【０００７】
これらの要求を満足するため、従来では、ポリエチレン等の強度の高い合成樹脂をベース樹脂とし、これに耐候安定剤等の添加剤を加えたフィルム（以下、従来のフィルムという。）が使用されている。
【０００８】
上記フィルム４は、給水ベッド１の表面形状に添わせて敷設する必要があり、特に給水終了後の停滞水の排水を良好にするため、排水溝３に忠実に添うように敷設する必要があるが、従来のフィルムでは、フィルム強度が高いものの、硬く伸びにくいため、給水ベッドの排水溝の形状に馴染みにくく、しかも展張時の皺も多いために、円滑な排水が阻害され、給水終了後の停滞水の排水性に劣るという欠点があった。
【０００９】
かかる欠点を解決すべく、本発明者は、給水ベッドの排水溝の形状に馴染みやすくするために柔軟性に富むシングルサイト触媒を用いて重合したエチレン／α−オレフィン共重合体に着目したが、フィルム状に成形することが困難で成形安定性に欠けており、またフィルム状に成形し得ても、そのままでは園芸鉢の底面等による擦れに対する強靭性を確保することが困難であった。
【００１０】
また成形安定性に優れる直鎖状低密度ポリエチレン（LLDPE）を使用したフィルムについても検討したが、給水ベッドの排水溝の形状に馴染みにくく馴染み性に劣り、また展張時の皺の発生があり、強靱性も十分とは言えない問題があった。
【００１１】
更に、給水ベッド被覆用フィルムにおいては、上記の課題に加えて、苔の発生の問題があり、かかる問題のないものが望まれる。
【００１２】
そこで、本発明者は、強靱性に優れ、給水ベッドの排水溝等の形状に馴染みやすい馴染み性に優れ、展張時の皺の発生がなく、成形安定性に優れ、苔の発生のない農業用被覆フィルムを先に特願平１１−２２０５１８号として提案した。
【００１３】
【発明が解決しようとする課題】
しかし、特願平１１−２２０５１８号に記載の農業用被覆フィルムは、白/黒２層で低融点材料のため、保管または設置作業時、黒層を日に当てると温度が上がり融着するという解決すべき新たな課題があることがわかった。
【００１４】
そこで、本発明は、強靱性に優れ、給水ベッドの排水溝等の形状に馴染みやすい、即ち馴染み性に優れ、展張時の皺の発生がなく、更にフイルム同士の融着がなく、成形安定性に優れ、苔の発生の少ない農業用被覆フイルムを提供することを課題とする。
【００１５】
【課題を解決するための手段】
本発明者は、上記の課題を満足する農業用被覆フィルムについて、鋭意検討の結果、裏側の反射率を上げることにより、日射をうけた時のフイルムにかかる熱量を軽減させることを見出し、更にソフト化剤を高濃度に入れブロッキングを防止させることができることを見出した。
【００１６】
即ち、請求項１に記載の発明は、シングルサイト触媒を用いて重合されたメルトフローレートが０．３〜５．０で密度が０．８５０〜０．９１０ｇ／ｃｃであるエチレン／α−オレフィン共重合体に白色顔料を５〜５０重量％配合してなる白色層と、シングルサイト触媒を用いて重合されたメルトフローレートが０．３〜５．０で密度が０．８５０〜０．９１０ｇ／ｃｃであるエチレン／α−オレフィン共重合体に黒色顔料を１〜２０重量％配合してなる黒色層と、シングルサイト触媒を用いて重合されたメルトフローレートが０．３〜５．０で密度が０．８５０〜０．９１０ｇ／ｃｃであるエチレン／α−オレフィン共重合体に白色顔料や黒色顔料の配合量を調整して白〜薄墨色に形成された白〜薄墨色層とが、白色層・黒色層・白〜薄墨色層の順で積層されてなることを特徴とする農業用被覆フィルムである。
【００１７】
請求項２に記載の発明は、白色層は反射率７０％以上の高反射層であり、白〜薄墨色層は反射率３０％以上であることを特徴とする請求項１記載の農業用被覆フィルムである。
【００１８】
請求項３に記載の発明は、白色層及び白〜薄墨色層に、ソフト化剤を１〜４０重量％含有することを特徴とする請求項１又は２記載の農業用被覆フィルムである。
【００１９】
請求項４に記載の発明は、シングルサイト触媒を用いて重合されたメルトフローレートが０．３〜５．０で密度が０．８５０〜０．９１０ｇ／ｃｃであるエチレン／α−オレフィン共重合体に白色顔料を５〜５０重量％配合してなる白色層と、シングルサイト触媒を用いて重合されたメルトフローレートが０．３〜５．０で密度が０．８５０〜０．９１０ｇ／ｃｃであるエチレン／α−オレフィン共重合体に黒色顔料を１〜２０重量％配合してなる黒色層と、シングルサイト触媒を用いて重合されたメルトフローレートが０．３〜５．０で密度が０．８５０〜０．９１０ｇ／ｃｃであるエチレン／α−オレフィン共重合体に白色顔料を０〜５０％、銀色顔料を０．５〜１０％配合してなる白〜銀色層とが、白色層・黒色層・白〜銀色層の順で積層されてなることを特徴とする農業用被覆フィルムである。
【００２０】
請求項５に記載の発明は、白色層は反射率７０％以上の高反射層であり、白〜銀色層は反射率３０％以上であることを特徴とする請求項４記載の農業用被覆フィルムである。
【００２１】
請求項６に記載の発明は、白色層及び白〜銀色層に、ソフト化剤を１〜４０重量％含有することを特徴とする請求項４又は５記載の農業用被覆フィルムである。
【００２２】
【発明の実施の形態】
以下、本発明の実施の形態について説明する。
【００２３】
本発明に使用されるシングルサイト触媒を用いて重合されたエチレン／α−オレフィン共重合体（以下、本発明共重合体という）は、特開昭５８−１９３０９号公報、特開昭５９−９５２９２号公報、特開昭６０−３５００５号公報、特開昭６０−３５００６号公報、特開昭６０−３５００７号公報、特開昭６０−３５００８号公報、特開昭６０−３５００９号公報、特開昭６０−１３０３４１号公報、特開平３−１６３０８８号公報、ヨーロッパ特許出願公開第4,204,436号明細書、米国特許第5,055,438号明細書及び国際公開公報ＷＯ９１／０４２５７号明細書等に記載されているシングルサイト触媒、特にメタロセン／アルモキサン触媒、又は、例えば国際公開公報ＷＯ９２／０１７２３号明細書等に記載されているようなメタロセン化合物と、メタロセン化合物と反応して安定なイオンとなる化合物からなる触媒を使用して主成分のエチレンと従成分のα−オレフィンとを共重合することにより得られる。
【００２４】
エチレンとの共重合に用いられるα−オレフィンとしては、炭素原子数が４〜１２のα−オレフィンを用いることが生産性と物性の観点から好ましく、例えば、炭素原子数４〜１２の１−ブテン、１−ペンテン、１−ヘキセン、１−オクテン、１−ヘプテン、４−メチルペンテン−１、４−メチルヘキセン−１、４，４−ジメチルペンテン−１等が挙げられる。更に炭素原子数６〜８のものがより好ましい。
【００２５】
これらα−オレフィン２〜６０重量％、好ましくは５〜５０重量％と、エチレン４０〜９８重量％、好ましくは５０〜９５重量％とを共重合させることが好ましい。
【００２６】
エチレンとα−オレフィンとの重合方法としては、気相法、スラリー法、溶液法、高圧イオン重合法等を挙げることができる。これらの中では溶液法、高圧イオン重合法が好ましく用いられる。高圧イオン重合法とは、特開昭５６−１８６０７号、特開昭５８-２２５１０６号の各公報に記載されているように、圧力が２００ｋｇ／ｃｍ2以上、好ましくは３００〜２０００ｋｇ／ｃｍ2、温度が１２５℃以上、好ましくは１３０〜２５０℃、特に１５０〜２００℃の反応条件下に行われるエチレン系重合体の連続的製造法である。
【００２７】
本発明共重合体としては、上記したシングルサイト触媒を用いて重合されたエチレン／α−オレフィン共重合体を単独で又は２種以上を適宜組合せて用いることができる。
【００２８】
本発明共重合体としては、密度が０．８５０〜０．９１０ｇ／ｃｃである低密度のものを使用する点が重要である。好ましい密度は０．８６０〜０．９０５ｇ／ｃｃの範囲である。密度が０．９１０ｇ／ｃｃを越えると、馴染み性が劣り、皺の発生の問題も解消されず、強靱性も不十分である。
【００２９】
本発明共重合体のメルトフローレート（以下、必要により「ＭＦＲ」と略す）は、０．３〜５．０である。メルトフローレートがこの範囲よりも低いと柔軟性に劣り、高いと成形安定性に劣るようになる。更にＭＦＲは０．８〜３．０がより好ましい。
【００３０】
本発明の農業用被覆フィルムの態様は、図１の（Ａ）と（Ｂ）に示す二つの態様が挙げられ、図１の（Ａ）に示す態様は、上層から白色層１０、黒色層１１、白〜薄墨色層１２からなる層構成であり、図１の（Ｂ）に示す態様は、白色層１０、黒色層１１、白〜銀色層１３からなる層構成である。
【００３１】
白色層１０は、上記の本発明共重合体に白色顔料を５〜５０重量％配合してなる層である。白色顔料の添加量が５重量％未満である場合には、成形安定性がやや劣り、日射による温度上昇の問題があり、また５０重量％を越えると、成形安定性がかなり劣り、強靱性が劣り、更にフイルムが硬くなり排水性が悪くなり、苔の発生の問題がある。白色顔料の本発明共重合体への添加量は、１０〜４０重量％の範囲が好ましい。
【００３２】
白色顔料としては、二酸化チタン（ＴｉＯ2）、亜鉛華（ＺｎＯ）、炭酸カルシウム(ＣａＣＯ3)等を一部或いは全てに含有するものが用いられる。中でも、着色力、隠蔽力、耐熱性、耐候性の向上を図る観点からＴｉＯ2が好ましく用いられる。
【００３３】
本発明において、白色層の反射率は７０％以上であることが好ましく、いわゆる高反射層であることが好ましい。白色層のより好ましい反射率は８０％以上である。
【００３４】
黒色層１１は、上記の本発明共重合体に黒色顔料を１〜２０重量％配合してなる層である。黒色顔料の添加量が１重量％未満である場合には、光の遮蔽が不充分であり、また２０重量％を越えると、成形安定性に欠ける問題がある。好ましい添加量は、２〜１０重量％の範囲である。
【００３５】
本発明において、黒色顔料としては、カーボンブラックを含有する顔料が好ましく用いられる。
【００３６】
図１の（Ａ）に示す態様における、白〜薄墨色層１２は、上記の本発明共重合体に白色顔料や黒色顔料の配合量を調整して白〜薄墨色に形成された層であり、より好ましくは反射率３０％以上に調整された層である。
【００３７】
図１の（Ｂ）に示す態様における、白〜銀色層１３は、上記の本発明共重合体に白色顔料を０〜５０重量％、銀色顔料を０．５〜１０重量％配合してなる層である。好ましくは反射率３０％以上に調整された層である。白〜薄墨色層の代わりに白〜銀色層にすると、フィルム自体から放射される輻射熱を抑えることができる効果がある。
【００３８】
銀色顔料としては、アルミニウム、銀、錫、ニッケル、ステンレス等の金属を圧延法で金属箔にして微粉砕する方法や電解製造法等で微粉末にしたものを使うことができる。中でもアルミ箔を微粉砕したものが工業的に各分野で使用されており、生産性、実用性の面から好ましく使用することができる。
【００３９】
本発明における反射率は、日立Ｕ−３２１０型分光光度計で分光反射率を測定して波長４２０ｎｍの反射率を読み取ることにより測定できる。
【００４０】
本発明共重合体に白色顔料や黒色顔料を添加するには、本発明共重合体にニーダーや２軸混練押出機等を用いて溶融混練させることによって添加できる。
【００４１】
本発明において、白色層１０、白〜薄墨色層１２及び白〜銀色層１３に配合されるソフト化剤量は１〜４０重量％であることが好ましい。この範囲より少ないと融着防止特性が不十分となり、多いとこのフィルムが柔らかいという特徴が失われてしまう。
【００４２】
ソフト化剤としては、シリカ、アルミナ、ゼオライト等の微粉末等が挙げられる。
【００４３】
白色層、黒色層、白〜薄墨色層及び白〜銀色層中には、必要に応じて耐候安定剤、酸化防止剤、滑剤、殺菌剤、防カビ剤等を適宜添加することもできる。耐候安定剤としては、ベンゾフェノン系、ベンゾトリアゾール系紫外線吸収剤、ヒンダードアミン系光安定剤等が挙げられ、酸化防止剤としては、ヒンダードアミン系酸化防止剤、燐系酸化防止剤等が挙げられ、滑剤としては、脂肪酸アミド系、ポリエチレンワックス、金属石けん等が挙げられ、殺菌剤としては、亜鉛イオン置換ゼオライト、銀イオン置換ゼオライト、銅イオン置換ゼオライト等が挙げられ、防カビ剤としては、ベンゾイミダゾール系防カビ剤等で安全なものが使われる。
【００４４】
本発明に係るフィルムにおいて、白色層と黒色層の間、あるいは黒色層と白〜薄墨色層との間には、中間層として他の層、例えば透明層や銀色層等が介在してもよい。
【００４５】
本発明において、白色層、黒色層及び白〜薄墨色層または白〜銀色層の各層の厚みは、３〜１００μの範囲にあることが好ましい。
【００４６】
本発明に係るフィルムは、共押出インフレーション成形法又は共押出Ｔダイ成形法を用いることにより成形することができる。
【００４７】
このようにして成形されたフィルムには、必要に応じてコロナ処理等の表面処理等の加工を施すことができる。
【００４８】
本発明の農業用被覆フィルムは、フィルム被覆全般に適用できるが、代表的な態様としては、底面給水システムにおける給水ベッド上に敷設して使用する態様が挙げられる。
【００４９】
かかる積層フィルムを底面給水システムにおける給水ベッド上に敷設して使用する方法としては、白色層を上面側にして敷設することが好ましい態様である。
【００５０】
このようにすれば、表側の白色層が太陽光を反射させ、フィルム表面温度を下げ、黒色層で太陽光を遮断させ給水ベッドの温度上昇や苔の発生を防止し、また、裏側に光を反射する白〜薄墨色層を用いることにより、融着を防止することができ、更に、保管時のブロッキングを防止する。
【００５１】
【実施例】
以下、本発明の実施例について挙げるが、本発明はかかる実施例によって限定されるものではない。
【００５２】
実施例１
シングルサイト触媒を用いて重合されたメルトフローレート（ＭＦＲ）２．０、密度０．９０３のエチレン／α−オレフィン共重合体（日本ポリケム社製カーネルＫＦ２６０）（以下、本発明共重合体という）に、黒色顔料「ＭＢ」（東京インキ社製、カーボンブラック４０重量％含有）を２０重量％配合した原料と、同じ本発明共重合体に白色顔料「ＭＢ」（東京インキ社製、ＴｉＯ2 ６０重量％含有）を５０重量％配合した原料、同じ共重合体に前記白色顔料「ＭＢ」を２０重量％配合した原料を準備して、白色顔料ＭＢを配合した原料にはさらにソフト化剤（霞石閃長石：平均粒径５μ）を１０重量％配合し、それぞれの配合原料を３層共押出インフレーション成形機で共押出して成形して、白色層／黒色層／白色層となる３層構造で厚さがそれぞれ４０μ／２０μ／１０μとなるフィルムを得た。１０μの白色層は中間層の黒色層の影響で薄墨色となった。
【００５３】
実施例２
シングルサイト触媒を用いて重合されたメルトフローレート（ＭＦＲ）２．２、密度０．８８０のエチレン／α−オレフィン共重合体（日本ポリケム社製カーネルＫＳ２４０）（以下、本発明共重合体という）に、黒色顔料「ＭＢ」（東京インキ社製、カーボンブラック４０重量％含有）を５重量％配合した原料と、同じ本発明共重合体に白色顔料「ＭＢ」（東京インキ社製、ＴｉＯ2 ６０重量％含有）を２５重量％配合した原料を準備して、白色顔料ＭＢを配合した原料にはさらにソフト化剤（霞石閃長石：平均粒径５μ）を２０重量％配合して、それぞれの配合原料を３層共押出インフレーション成形機で共押出して成形して、白色層／黒色層／白色層となる３層構造で厚さがそれぞれ８０μ／３０μ／２０μとなるフィルムを得た。
【００５４】
実施例３
シングルサイト触媒を用いて重合されたメルトフローレート（ＭＦＲ）２．２、密度０．８８０のエチレン／α−オレフィン共重合体（日本ポリケム社製カーネルＫＳ２４０）（以下、本発明共重合体という）に、黒色顔料「ＭＢ」（東京インキ社製、カーボンブラック４０重量％含有）を２０重量％配合した原料と、同じ本発明共重合体に白色顔料「ＭＢ」（東京インキ社製、ＴｉＯ2 ６０重量％含有）を４０重量％配合した原料を準備して、白色顔料ＭＢを配合した原料にはさらにソフト化剤（霞石閃長石：平均粒径５μ）を２０重量％配合して、それぞれの配合原料を３層共押出インフレーション成形機で共押出して成形して、白色層／黒色層／白色層となる３層構造で厚さがそれぞれ２５μ／５μ／５μとなるフィルムを得た。５μの白色層は中間層の黒色層の影響で薄墨色となった。
【００５５】
実施例４
実施例２における厚さ２０μの白色層の白色顔料を銀色顔料（アルミ箔微粉砕品：平均径７μ）に変更し、２重量％とした以外は実施例２と同様にして白色層／黒色層／銀色層の３層フィルムを得た。
【００５６】
比較例１
実施例１と同じ本発明共重合体を、着色顔料を配合することなくそれ単独で３層共押出インフレーション成形機で共押出しして３層のフィルム状に成形しようとしたが、ダイから出て膨らんだ時点でチューブが垂れ下がり、安定性が悪くて成形できなかった。
【００５７】
比較例２
日本ポリケム社製ＬＬＤＰＥ（「ノバテックＬＬ  ＵＦ２３０」、ＭＦＲ１．０、密度０．９２０）に、実施例１と同じ配合量で白色顔料及び黒色顔料を配合して３層共押出インフレーション成形機で共押出しして成形し、白色層と黒色層と薄墨色層からなる３層フィルムを得た。
【００５８】
比較例３
実施例１における原料のうち、黒色顔料「ＭＢ」（東京インク社製、カーボンブラック４０重量％含有）を２０重量％配合した原料と、白色顔料「ＭＢ」（東京インキ社製、ＴｉＯ2 ６０重量％含有）を５０重量％配合した原料の二つを用い、同様にソフト化剤を配合して２層共押出インフレーション成形機で共押出しして成形し、白色層／黒色層となる２層構造で厚さがそれぞれ４０μ／２０μとなるフィルムを得た。
【００５９】
比較例４
実施例１における白色顔料を５５重量％とした以外は実施例１と同様にして３層フィルムを得た。
【００６０】
比較例５
実施例２における白色顔料を４重量％とした以外は実施例２と同様にして３層フィルムを得た。
【００６１】
比較例６
実施例１における黒色顔料を０．８重量％とした以外は実施例１と同様にして３層フィルムを得た。
【００６２】
以上の各フィルム組成を表１に示す。
【００６３】
（評価）
上記実施例及び比較例の各フィルムを、２ｍ×１５ｍの給水ベッド上に展張して被覆し、その上面にシクラメンを植生した３号鉢を１００個並置して底面給水による栽培を実施し、以下に示す項目について評価した。強靭性及び苔の発生状況については、栽培実施１ヶ月経過後に目視観察して評価した。
【００６４】
その結果を表２に示す。
【００６５】
なお、白色層／黒色層／白〜薄墨色（または白〜銀色）層からなる３層フィルムまたは白色層／黒色層からなる２層フィルムは、白色層が上面側となるように展張した。
【００６６】
成形安定性
フィルムを成形する過程の成形状態を目視し、以下の評価方法に従って評価した。
◎：非常に良好
○：良好
△：やや不良
×：成形可能だが不良
【００６７】
融着性
折り畳んだフイルムに一定温度（５０℃）をかけた時のフイルムの固着状況を目視評価する。
◎：全くなし
○：ない
△：ややあり
×：かなりあり
【００６８】
馴染み性
給水ベッドの表面形状に添って敷設した際の馴染み具合を、以下の評価方法に従って目視評価した。馴染み性が良好なほどフィルムが柔軟であることを示している。
◎：非常に良好
○：良好
△：やや不良
×：不良
【００６９】
皺の発生
給水ベッド上に展張した際の皺の発生具合を、以下の評価方法に従って目視評価した。
◎：皺全く発生せず
○：皺ほとんど発生せず
△：やや皺が発生する
×：皺発生多い
【００７０】
強靭性
鉢の底面の擦れによる傷付き具合を、以下の評価方法に従って目視評価した。
◎：全く傷つきなし
○：ほとんど傷付きなし
△：やや傷付きあり
×：傷付き多い
【００７１】
苔の発生状況
フィルム被覆下の給水ベッド上の苔の発生状況を、以下の評価方法に従って目視観察して評価した。
◎：苔発生全くない
○：苔発生少ない
△：苔発生やや多い
×：苔発生多い
【００７２】
【表１】
0004694041.tif 000002
【００７３】
【表２】
0004694041.tif 000003
【００７４】
表２から明らかなように、実施例１のフィルムは、フィルム成形時の安定性、強靭性に優れ、融着防止性に優れ、また給水ベッド上に展張した際にも皺が発生することなく、その表面形状によく馴染み、給水ベッドの排水溝形状に添って敷設することができるものであった。また、本発明に係るフィルムは、苔の発生もなく良好に使用できるものであった。
【００７５】
【発明の効果】
本発明によれば、表側の白色層が太陽光を反射させ、フィルム表面温度を下げ、黒色層で太陽光を遮断させ苔の発生を防止し、表側の白色層が太陽光を反射させ、フィルム表面温度を下げ、黒色層で太陽光を遮断させ苔の発生を防止し、また、裏側に光を反射する白〜薄墨色層、白〜銀色層を用いることにより、融着を防止することができ、更に、保管時のブロッキングを防止する。
【図面の簡単な説明】
【図１】本発明のフィルムの層構成例を示す断面図
【図２】底面給水システムを示す説明図
【図３】給水ベッドの部分断面図
【符号の説明】
１：給水ベッド
２：園芸鉢
３：排水溝
４：フィルム
１０：白色層
１１：黒色層
１２：白〜薄墨色層
１３：白〜銀色層
【図１】
0004694041.tif 000004
【図２】
0004694041.tif 000005
【図３】
0004694041.tif 000006